(57)【特許請求の範囲】
【請求項１】
セメント（Ｃ）、細骨材（Ｓ）、粗骨材（Ｇ）、フライアッシュ（Ｆ）、及び水（Ｗ）を含むコンクリート組成物であって、単位セメント量が２５０〜３５０kg/m3 、単位フライアッシュ量が１５０〜３００kg/m3 であり、且つ、粗骨材（Ｇ）に対する細骨材（Ｓ）の重量割合（Ｓ／Ｇ）が０．３５〜０．５５であることを特徴とするコンクリート組成物。
【請求項２】
水セメント比（Ｗ／Ｃ）が５０重量％以上であることを特徴とする請求項１記載のコンクリート組成物。
【請求項３】
コンクリートのスランプ値が８〜２２cmを示すものであることを特徴とする請求項１若しくは２記載のコンクリート組成物。
【請求項４】
高性能減水剤をさらに含むことを特徴とする請求項１〜３いずれか記載のコンクリート組成物。
【請求項５】
セメントが普通ポルトランドセメント又は早強ポルトランドセメントであることを特徴とする請求項１〜４いずれか記載のコンクリート組成物。
【発明の詳細な説明】
【０００１】
【産業上の利用分野】
本発明は、フライアッシュを大量に活用した強度発現の良好なコンクリート組成物に関する。
【０００２】
【従来の技術】
火力発電所の微粉炭燃焼ボイラから副産品として大量に産出されるフライアッシュは、セメント混和材等に一部有効利用されているものの、大部分が埋立て等の廃棄処分されている。セメント混和材として用いられるフライアッシュは、フライアッシュ粒子が平滑かつ球状であるためコンクリートのワーカビリティーが向上すること、コンクリート組織が緻密化し、長期強度が増大するとともに、水密性、化学薬品に対する抵抗性等が向上すること、フライアッシュの混入によってセメントの水和発熱が緩和されるため自己発熱による温度ひび割れが問題となるマスコンクリート構造物に適していること、アルカリ骨材反応に対する抑制効果も有していることなど、コンクリートとして優れた特性を多く有している。
【０００３】
【発明が解決しようとする課題】
一方、フライアッシュをコンクリートに多量に混合した場合には凝結の遅延、初期強度の低下、低温環境下における強度発現の遅れ等々の問題点があり、自ずとその混合量に制限がある。例えば、ＪＩＳ規格に規定されているフライアッシュセメントは、セメントに対するフライアッシュの置換割合を最大で３割に制限しており、フライアッシュの大量使用に結び付いていないのが現状である。
【０００４】
従って、この発明は、上述の欠点を解消し、コンクリート配合を適切に定めることにより、フライアッシュを大量使用するにもかかわらず、強度発現の良好なコンクリート組成物を提供することを目的とする。
【０００５】
【課題を解決するための手段】
上述の目的を達成するために、この発明のコンクリート組成物によれば、セメント（Ｃ）、細骨材（Ｓ）、粗骨材（Ｇ）、フライアッシュ（Ｆ）、及び水（Ｗ）を含むコンクリート組成物であって、単位セメント量が２５０〜３５０ｋｇ／ｍ３  、単位フライアッシュ量が１５０〜３００ｋｇ／ｍ３  であり、且つ、粗骨材（Ｇ）に対する細骨材（Ｓ）の重量割合（Ｓ／Ｇ）が０．３５〜０．５５であること（請求項１）、水セメント比（Ｗ／Ｃ）が５０重量％以上であること（請求項２）、コンクリートのスランプ値が８〜２２ｃｍを示すものであること（請求項３）、高性能減水剤をさらに含むこと（請求項４）、セメントが普通ポルトランドセメント又は早強ポルトランドセメントであること（請求項５）、を特徴とする。以下、この発明を詳しく説明する。
【０００６】
この発明で使用するセメントは、普通、早強、超早強、中庸熱、耐硫酸塩、白色などの各種ポルトランドセメントがいずれも使用できるが、初期並びに長期強度発現性の改善に大きな効果を発揮するためには、望ましくは普通ポルトランドセメントあるいは早強ポルトランドセメントを使用する。セメントの使用量は、コンクリート中の単位セメント量が２５０〜３５０ｋｇ／ｍ３  の範囲とする。単位セメント量が２５０ｋｇ／ｍ３  を下回ると、強度発現性、特に、初期強度の低下が大きく好ましくない。又、これが３５０ｋｇ／ｍ３  を超えると、この発明の目的とするフライアッシュの大量使用において、コンクリートの練り混ぜが困難となり好ましくない。
【０００７】
次に、フライアッシュは、ＪＩＳで規定されるフライアッシュは無論、通常原粉と称されるフライアッシュ、及びシンダーアッシュをも含めた、いわゆる広い意味での石炭灰全般を使用することができる。フライアッシュの使用量は、コンクリート中の単位フライアッシュ量が１５０〜３００ｋｇ／ｍ３  の範囲とする。単位フライアッシュ量が１５０ｋｇ／ｍ３  を下回ると、この発明の目的とするフライアッシュの大量使用の趣旨にそぐわなく、しかも、強度発現性が十分でない上、後述する骨材、特に、粒度バランスの悪い細骨材の使用に制限を受け好ましくない。又、これが３００ｋｇ／ｍ３  を超えると、コンクリートの流動性が失われ、練り混ぜが困難となり好ましくない。
【０００８】
次に骨材は、通常のコンクリートに使用されている砂、砂利、砕石等の普通骨材が、各種骨材の種類を問う事なく利用可能であるが、骨材中、特に細骨材の粒度分布がバランス悪く、通常のコンクリート用骨材としては適切でないとされるものについても、前述したフライアッシュの大量使用とこれに伴うコンクリートの適性配合によって、コンクリートの流動性を確保し、この発明の骨材として好適に使用できるものである。
【０００９】
この骨材中の粗骨材（Ｇ）に対する細骨材（Ｓ）の使用重量割合（Ｓ／Ｇ）は０．３５〜０．５５の範囲とする。これが０．３５を下回ると、細骨材の使用量が極端に少なくなり、コンクリートの流動性が失われ、練り混ぜが困難となり好ましくない。またこの範囲が、０．５５を超えると、粗骨材が少なくなり、施工上の好ましい、いわゆるコンクリートとしての所要スランプ値８〜２２ｃｍを確保する上で好ましくない。
【００１０】
次に、この発明は高性能減水剤を併用することにより、単位水量の増加に起因する初期強度の低下、乾燥収縮の増大等の欠点を排除できるばかりか、フライアッシュのコンクリートへの大量混合を達成することができ、さらに、フライアッシュの大量混合によっても初期・長期強度発現の良好なコンクリートの製造を実現できる。
【００１１】
高性能減水剤としては、従来よりコンクリート用混和剤として用いられている、例えば、アルキリアリル系、ナフタリン系、メラミン系、トリアジン系の化学組成を有するものであればいずれも使用できるが、望ましくは、ポリカルボン酸塩系の混和剤が良好である。もちろん、空気連行性能を有する高性能ＡＥ減水剤の適用も可能である。この種の混和剤として、市販品にはレオビルドＳＰ−８Ｓ（エヌ・エム・ビー製、商品名）、マイティー２０００ＷＨＳ（花王製、商品名）チューポールＨＰ−８（竹本油脂製、商品名）等を挙げることができる。コンクリート１ｍ３  当たりの単位セメント量を所定量に保持しつつ、前記フライアッシュを増加していくとコンクリート中の微粉体が占める体積が増大し、コンクリートの流動性が損なわれるが、上記高性能減水剤の添加量を適切に調整することによりコンクリートに所定の軟度（スランプ値）を得ることができる。高性能減水剤の添加量は、使用するポルトランドセメント、骨材、フライアッシュ及び所用の減水効果などを勘案して調整されるが、一般には、ポルトランドセメント１００重量部に対して、０．１〜１０重量％添加する。これが０．１重量％未満では減水効果が実質上無く、またこれを１０重量％越えて添加しても減水性、流動性の改善効果が頭打ちとなる。
【００１２】
本発明において空気連行剤は、従来よりコンクリート用空気連行剤として用いられている、例えばノニオン系、アニオン系、オキシエチレン系、高級脂肪酸塩系、天然樹脂酸塩系の化学組成を有するものはいずれも使用できる。例えば、アルキルカルボン酸化合物を主成分とするＡＥ−７７５Ｓ（エヌ・エム・ビー製、商品名）、天然樹脂酸系のヴィンソル（山宗化学製、商品名）、アルキルフェノール系のシーカＡＥＲ（日本シーカ、商品名）等を挙げることができる。本発明においては、上記空気連行剤の添加割合を調整して、コンクリートの空気連行量を４．５〜５．５％に調整することが望ましい。
【００１３】
尚、以上説明した配合成分のほかに、この発明は、通常、コンクリートにおいて用いられる急硬・急結材、高強度混和剤、水和促進剤、凝結調整剤などの各種コンクリート混和材料や補強材としての各種繊維、鋼等も使用できる。
【００１４】
また、前記各成分の混合及び混練方法に制限は無く、均一に混合混練できれば良く、配合成分の添加順序にも特に制限されるものではないが、水分量は、水セメント比（Ｗ／Ｃ）が５０重量％以上となるように調整する。これが５０重量％を下回ると、コンクリートとして施工上好ましい所要スランプ値８〜２２ｃｍを確保する上で好ましくない。
【００１５】
尚、コンクリート打設後の養生は、各種の養生方法が適用可能であり、常温養生、高温養生、常圧蒸気養生、高温高圧養生のいずれの方法も採用でき、必要ならば、これらの組合わせを行ってより高強度コンクリート硬化体とすることができる。
【００１６】
【作用】
本発明に係わるコンクリートは、上述したようにコンクリート配合を適切に調整することにより、フライアッシュを大量に使用しても、前述したフライアッシュの有するコンクリートとしての優れた特性を損ねることなく、むしろこれらの特性を相乗効果的に発揮し、初期強度及び長期強度発現が良好なコンクリートとすることができる。
【００１７】
【実施例】
下記に示す材料、及び表１に示すコンクリートの配合によってコンクリートを調整し、ＪＩＳ  Ａ  １１０８に準拠して圧縮強度を測定した。養生は２０℃水中養生とした。結果を表１に併せて示す。表１に示すようにこの発明の実施例では、いずれも優れた初期及び長期の強度特性を示した。尚、表中、ブランクはコンクリートの練混せが不能であることを示す。
（使用材料）
セメントＣ
Ｎ：秩父小野田セメント社製普通ポルトランドセメント
フライアッシュＦ
Ａ：比重２．２３、ブレーン比表面積３３４０ｃｍ２  ／ｇ
Ｂ：比重２．２３、ブレーン比表面積３７００ｃｍ２  ／ｇ
細骨材：陸砂（静岡産）比重２．５９、ＦＭ２．７５
粗骨材：砕石（茨城産）最大寸法２０ｍｍ、比重２．６４、ＧＦＭ６．６６
高性能ＡＥ減水剤：エヌ・エム・ビー社製  レオビルド  ＳＰ−８Ｓ
空気連行剤      ：エヌ・エム・ビー社製  ＡＥ−７７５Ｓ
【００１８】
【表１】
0003628063.tif 000002
【００１９】
【発明の効果】
本発明により、初期並びに長期において強度発現性の良好なコンクリートを得ることができ、かつ産業副産品であるフライアッシュの大量有効活用を図ることができる。